(57)【要約】本発明は長期信頼性を向上させ得る情報記録媒体用ガラス基板を提供することを目的とする。重量％表示で、ＳｉＯ２：５２〜６７、Ａｌ２Ｏ３：８〜２０、Ｂ２Ｏ３：０〜６（０を含む、以下同意）、これら３つの酸化物ＦＭＯ：７０〜８５、Ｌｉ２Ｏ：０．５〜４、Ｎａ２Ｏ：１〜８、Ｋ２Ｏ：０〜５、これら３つの酸化物Ｒ２Ｏ：５〜１５、ＭｇＯ：２〜９、ＣａＯ：０．１〜５、ＢａＯ：０〜３、ＳｒＯ：０〜３、ＺｎＯ：０〜５、これら５つの酸化物：５〜１５、Ｙ２Ｏ３：０〜４、Ｌａ２Ｏ３：０〜４、Ｇｄ２Ｏ３：０〜４、ＣｅＯ２：０〜４、ＴｉＯ２：１〜７、ＨｆＯ２：０〜２、ＺｒＯ２：０〜５、Ｎｂ２Ｏ５：０．２〜５、Ｔａ２Ｏ５：０〜５の各ガラス成分を有し、かつ、Ｌｉ２Ｏ／Ｒ２Ｏ：０．０５〜０．３５、Ｌｉ２Ｏ／ＦＭＯ：０．００５〜０．０３５、Ｌｉ２Ｏ／（ＭｇＯ＋ＺｎＯ）：２未満、Ｎｂ２Ｏ５／ＳｉＯ２：０．０１〜０．０７５とした。
2012001914.tif 000002
【特許請求の範囲】
【請求項１】
重量％表示で、
ＳｉＯ２：５２〜６７％
Ａｌ２Ｏ３：８〜２０％
Ｂ２Ｏ３：０〜６％（ただし、０を含む）
（ただし、ＦＭＯ＝ＳｉＯ２＋Ａｌ２Ｏ３＋Ｂ２Ｏ３＝７０〜８５％）
Ｌｉ２Ｏ：０．５〜４％
Ｎａ２Ｏ：１〜８％
Ｋ２Ｏ：０〜５％（ただし、０を含む）
（ただし、Ｒ２Ｏ＝Ｌｉ２Ｏ＋Ｎａ２Ｏ＋Ｋ２Ｏ＝５〜１５％）
ＭｇＯ：２〜９％
ＣａＯ：０．１〜５％
ＢａＯ：０〜３％（ただし、０を含む）
ＳｒＯ：０〜３％（ただし、０を含む）
ＺｎＯ：０〜５％（ただし、０を含む）
（ただし、ＭｇＯ＋ＣａＯ＋ＢａＯ＋ＳｒＯ＋ＺｎＯ＝５〜１５％）
Ｙ２Ｏ３：０〜４％（ただし、０を含む）
Ｌａ２Ｏ３：０〜４％（ただし、０を含む）
Ｇｄ２Ｏ３：０〜４％（ただし、０を含む）
ＣｅＯ２：０〜４％（ただし、０を含む）
ＴｉＯ２：１〜７％
ＨｆＯ２：０〜２％（ただし、０を含む）
ＺｒＯ２：０〜５％（ただし、０を含む）
Ｎｂ２Ｏ５：０．２〜５％
Ｔａ２Ｏ５：０〜５％（ただし、０を含む）
の各ガラス成分を有し、かつ、
Ｌｉ２Ｏ／Ｒ２Ｏ：０．０５〜０．３５      ・・・（１）
Ｌｉ２Ｏ／ＦＭＯ：０．００５〜０．０３５・・・（２）
Ｌｉ２Ｏ／（ＭｇＯ＋ＺｎＯ）：２未満・・・（３）
Ｎｂ２Ｏ５／ＳｉＯ２：０．０１〜０．０７５・・・（４）
の前記（１）〜（４）の組成関係式を満たすこと
を特徴とする情報記録媒体用ガラス基板。
【請求項２】
ヤング率Ｅが８２ＧＰａ以上かつ９０ＧＰａ未満であり、
比重をρとする場合に、比弾性率Ｅ／ρが３１以上であり、
ビッカース硬度Ｈｖが５５０〜６５０であり、
所定の加速試験後におけるＬｉ抽出量Ａが２．５インチディスクあたり６ｐｐｂ以下であり、
所定の溶出試験におけるＳｉ溶出量が２．５インチディスクあたり３００ｐｐｂ未満であること
を特徴とする請求項１に記載の情報記録媒体用ガラス基板。
【請求項３】
ガラス転移点Ｔｇが５５０℃以上６５０℃未満であること
を特徴とする請求項１または請求項２に記載の情報記録媒体用ガラス基板。
【請求項４】
熱膨張係数αが４５×１０−７〜７５×１０−７／℃であること
を特徴とする請求項１〜３のいずれか１項に記載の情報記録媒体用ガラス基板。
【請求項５】
主表面における応力状態が略均質であること
を特徴とする請求項１〜４のいずれか１項に記載の情報記録媒体用ガラス基板。
【請求項６】
熱伝導率βが１〜１．８Ｗ／（ｍＫ）であることを特徴とする請求項１〜５のいずれか１項に記載の情報記録媒体用ガラス基板。
【発明の詳細な説明】
【技術分野】
【０００１】
本発明は、情報を記録する記録媒体の基板として使用される情報記録媒体用ガラス基板に関する。
【背景技術】
【０００２】
従来、例えば磁気、光および光磁気等を利用することによって、情報を情報記録媒体に記録する情報記録装置が知られており、代表的には、ハードディスクドライブ（ＨＤＤ）がある。このハードディスクドライブは、基板上に記録層を形成した磁気ディスクに磁気ヘッドによって磁気的に情報を記録する装置である。前記基板には、一般に、アルミニウム基板とガラス基板とが知られているが、ノート型パーソナルコンピュータ、車載機器、ゲーム機器等の益々強度信頼性が必要な用途での使用機会が拡大し、表面硬度が高く、表面の平滑性に優れ、表面の欠陥が少ないことから、特にガラス基板が多く用いられるようになってきている。このハードディスクドライブは、磁気ディスクに対し磁気ヘッドを浮上させて磁気ディスクに情報を記録するものであるが、近年、記録密度の向上を図るため、磁気ヘッドの浮上量の低減が要請されている。【０００３】
そこで、近年、情報を情報記録媒体に読み書きする際に、磁気ヘッドにおける記録再生動作を行うヘッド素子のみを前記情報記録媒体に近接させることによっていわゆるＡＢＳ面（air bearing surface、空気ベアリング面）と前記情報記録媒体間の距離を低減する動的浮上量制御技術（dynamic flying height 制御技術、ＤＦＨ制御技術）が研究、開発されており、例えば、特許文献１および非特許文献１に開示されている。この特許文献１および非特許文献１に開示のＤＦＨ制御技術は、磁気ヘッドにヒータを組み込んで情報を磁気ディスクに読み書きする際に前記ヒータに電力を供給することによって、磁気ヘッドの磁気ディスクに対向するＡＢＳ面を隆起させ、磁気ヘッドと磁気ディスクとの間の距離を低減するものである。
【先行技術文献】
【特許文献】
【０００４】
【特許文献１】特開２００８−１９８３０７号公報
【非特許文献】
【０００５】
【非特許文献１】「マイクロ熱アクチュエータによる磁気ヘッドスライダ浮上量の制御技術とその新展開」日本機械学会誌、２００８．６、ｖｏｌ．１１１，Ｎｏ．１０７５，Ｐ５４１
【発明の概要】
【０００６】
本発明は、ガラス素材を精密研磨加工する際に、コロイダルシリカを研磨材として循環使用するにあたり、コロイダルシリカがゲル化することを防止して循環使用できる回数が制限されることを防ぎ、もって生産性を高めることのできる情報記録媒体用ガラス基板の製造方法を提供することを目的とする。
【０００７】
すなわち、本発明の情報記録媒体用ガラス基板は、重量％表示で、
ＳｉＯ２：５２〜６７％
Ａｌ２Ｏ３：８〜２０％
Ｂ２Ｏ３：０〜６％（ただし、０を含む）
（ただし、ＦＭＯ＝ＳｉＯ２＋Ａｌ２Ｏ３＋Ｂ２Ｏ３＝７０〜８５％）
Ｌｉ２Ｏ：０．５〜４％
Ｎａ２Ｏ：１〜８％
Ｋ２Ｏ：０〜５％（ただし、０を含む）
（ただし、Ｒ２Ｏ＝Ｌｉ２Ｏ＋Ｎａ２Ｏ＋Ｋ２Ｏ＝５〜１５％）
ＭｇＯ：２〜９％
ＣａＯ：０．１〜５％
ＢａＯ：０〜３％（ただし、０を含む）
ＳｒＯ：０〜３％（ただし、０を含む）
ＺｎＯ：０〜５％（ただし、０を含む）
（ただし、ＭｇＯ＋ＣａＯ＋ＢａＯ＋ＳｒＯ＋ＺｎＯ＝５〜１５％）
Ｙ２Ｏ３：０〜４％（ただし、０を含む）
Ｌａ２Ｏ３：０〜４％（ただし、０を含む）
Ｇｄ２Ｏ３：０〜４％（ただし、０を含む）
ＣｅＯ２：０〜４％（ただし、０を含む）
ＴｉＯ２：１〜７％
ＨｆＯ２：０〜２％（ただし、０を含む）
ＺｒＯ２：０〜５％（ただし、０を含む）
Ｎｂ２Ｏ５：０．２〜５％
Ｔａ２Ｏ５：０〜５％（ただし、０を含む）
の各ガラス成分を有し、かつ、
Ｌｉ２Ｏ／Ｒ２Ｏ：０．０５〜０．３５      ・・・（１）
Ｌｉ２Ｏ／ＦＭＯ：０．００５〜０．０３５・・・（２）
Ｌｉ２Ｏ／（ＭｇＯ＋ＺｎＯ）：２未満      ・・・（３）
Ｎｂ２Ｏ５／ＳｉＯ２：０．０１〜０．０７５      ・・・（４）
の前記（１）〜（４）の組成関係式を満たすことを特徴とする。
【０００８】
上記並びにその他の本発明の目的、特徴及び利点は、以下の詳細な記載と添付図面から明らかになるであろう。
【図面の簡単な説明】
【０００９】
【図１】実施形態の情報記録媒体用ガラス基板を用いた磁気記録媒体の一例である磁気ディスクを示す一部断面斜視図である。
【発明を実施するための形態】
【００１０】
このようなＤＦＨ制御技術では、記録ヘッドと情報記録媒体との間における潤滑および保護の役目を果たしていたＡＢＳ面よりも記録ヘッドの先端が情報記録媒体表面に近接するため、前記ＡＢＳ面で緩和されていた情報記録媒体表面における微小な欠陥や比較的なだらかな異常突起による接触消耗が当初設定よりも過度となり、その結果、長期に亘る信頼性において、例えば記録層が剥がれたり信号が検出することができなかったり等の情報記録媒体の信号エラーが急激に増大する事態が生じてきている。
【００１１】
本発明は、上述の事情に鑑みて為された発明であり、その目的は、情報記録媒体の長期に亘る信頼性をより向上させることができる情報記録媒体用ガラス基板を提供することである。
【００１２】
本発明者は、種々の調査および検討した結果、記録層の表面に、例えば長さ約１０〜２０００ｎｍ程度であって高さ約１〜１０ｎｍ程度の非常に微小かつ薄い反応析出物の発生が確認され、前記析出物は、ガラス由来のアルカリ成分がトリガーとなって、情報記録媒体の表層の雰囲気ガス成分、保護成分および潤滑成分と複合的に反応したものであることが突き止られ、上記目的は、以下の本発明により達成されることを見出した。
【００１３】
以下、本発明の好ましい実施の形態並びに実施例について説明する。しかしながら、本発明は、以下に説明する実施形態や実施例の製造方法に限られているわけではない。
【００１４】
＜情報記録媒体用ガラス基板＞
本実施形態における情報記録媒体用ガラス基板は、酸化物基準の重量％表示で、
ＳｉＯ２：５２〜６７％
Ａｌ２Ｏ３：８〜２０％
Ｂ２Ｏ３：０〜６％（ただし、０を含む）
（ただし、ＦＭＯ＝ＳｉＯ２＋Ａｌ２Ｏ３＋Ｂ２Ｏ３＝７０〜８５％）
Ｌｉ２Ｏ：０．５〜４％
Ｎａ２Ｏ：１〜８％
Ｋ２Ｏ：０〜５％（ただし、０を含む）
（ただし、Ｒ２Ｏ＝Ｌｉ２Ｏ＋Ｎａ２Ｏ＋Ｋ２Ｏ＝５〜１５％）
ＭｇＯ：２〜９％
ＣａＯ：０．１〜５％
ＢａＯ：０〜３％（ただし、０を含む）
ＳｒＯ：０〜３％（ただし、０を含む）
ＺｎＯ：０〜５％（ただし、０を含む）
（ただし、ＭｇＯ＋ＣａＯ＋ＢａＯ＋ＳｒＯ＋ＺｎＯ＝５〜１５％）
Ｙ２Ｏ３：０〜４％（ただし、０を含む）
Ｌａ２Ｏ３：０〜４％（ただし、０を含む）
Ｇｄ２Ｏ３：０〜４％（ただし、０を含む）
ＣｅＯ２：０〜４％（ただし、０を含む）
ＴｉＯ２：１〜７％
ＨｆＯ２：０〜２％（ただし、０を含む）
ＺｒＯ２：０〜５％（ただし、０を含む）
Ｎｂ２Ｏ５：０．２〜５％
Ｔａ２Ｏ５：０〜５％（ただし、０を含む）
の各ガラス成分を有し、かつ、
Ｌｉ２Ｏ／Ｒ２Ｏ：０．０５〜０．３５      ・・・（１）
Ｌｉ２Ｏ／ＦＭＯ：０．００５〜０．０３５・・・（２）
Ｌｉ２Ｏ／（ＭｇＯ＋ＺｎＯ）：０．２〜２．００・・・（３）
Ｎｂ２Ｏ５／ＳｉＯ２：０．０１０〜０．０７５・・・（４）
の前記（１）〜（４）の組成関係式を満たすものである。
【００１５】
すなわち、本実施形態における情報記録媒体用ガラス基板は、組成ｘの重量％をｗ（ｘ）と表した場合に、酸化物基準の重量％表示で、５２≦ｗ（ＳｉＯ２）≦６７％の酸化シリコン（ＳｉＯ２）、８≦ｗ（Ａｌ２Ｏ３）≦２０％の酸化アルミニウム（Ａｌ２Ｏ３）、含有する場合に０＜ｗ（Ｂ２Ｏ３）≦６％の酸化ホウ素（Ｂ２Ｏ３）、０．５≦ｗ（Ｌｉ２Ｏ）≦４％の酸化リチウム（Ｌｉ２Ｏ）、１≦ｗ（Ｎａ２Ｏ）≦８％の酸化ナトリウム（Ｎａ２Ｏ）、含有する場合に０＜ｗ（Ｋ２Ｏ）≦５％の酸化カリウム（Ｋ２Ｏ）、２≦ｗ（ＭｇＯ）≦９％の酸化マグネシウム（ＭｇＯ）、０．１≦ｗ（ＣａＯ）≦５％の酸化カルシウム（ＣａＯ）、含有する場合に０＜ｗ（ＢａＯ）≦３％の酸化バリウム（ＢａＯ）、含有する場合に０＜ｗ（ＳｒＯ）≦３％の酸化ストロンチウム（ＳｒＯ）、含有する場合に０＜ｗ（ＺｎＯ）≦５％の酸化亜鉛（ＺｎＯ）、含有する場合に０＜ｗ（Ｙ２Ｏ３）≦４％の酸化イットリウム（Ｙ２Ｏ３）、含有する場合に０＜ｗ（Ｌａ２Ｏ３）≦４％の酸化ランタン（Ｌａ２Ｏ３）、含有する場合に０＜ｗ（Ｇｄ２Ｏ３）≦４％の酸化ガドリニウム（Ｇｄ２Ｏ３）、含有する場合に０＜ｗ（ＣｅＯ２）≦４％の酸化セリウム（ＣｅＯ２）、１≦ｗ（ＴｉＯ２）≦７％の酸化チタン（ＴｉＯ２）、含有する場合に０＜ｗ（ＨｆＯ２）≦２％の酸化ハフニウム（ＨｆＯ２）、含有する場合に０＜ｗ（ＺｒＯ２）≦５％の酸化ジルコニウム（ＺｒＯ２）、０．２≦ｗ（Ｎｂ２Ｏ５）≦５％の酸化ニオブ、および、含有する場合に０＜ｗ（Ｔａ２Ｏ５）≦５％の酸化タンタルの各ガラス成分を有し、ただし、ＦＭＯ＝ＳｉＯ２＋Ａｌ２Ｏ３＋Ｂ２Ｏ３は、７０≦ｗ（ＦＭＯ）≦８５％であり、Ｒ２Ｏ＝Ｌｉ２Ｏ＋Ｎａ２Ｏ＋Ｋ２Ｏは、５≦ｗ（Ｒ２Ｏ）≦１５％であり、そして、５≦ｗ（ＭｇＯ＋ＣａＯ＋ＢａＯ＋ＳｒＯ＋ＺｎＯ）≦１５％であり、さらに、前記（１）〜（４）の組成関係式を満たすものである。
【００１６】
ここで、本出願書類においては、ガラス組成に関し特に断らない限り「％」表示は「重量％」を示すものとする。また、便宜上、上記組成中、ＳｉＯ２、Ａｌ２Ｏ３、Ｂ２Ｏ３を「骨格成分」といい、Ｌｉ２Ｏ、Ｎａ２Ｏ、Ｋ２Ｏを「アルカリ成分」といい、ＭｇＯ、ＣａＯ、ＢａＯ、ＳｒＯ、ＺｎＯを「２価金属成分」というものとする。
【００１７】
本発明者の検討によれば、情報記録媒体の記録層の表面に、例えば長さ約１０〜２０００ｎｍ程度であって高さ約１〜１０ｎｍ程度の非常に微小かつ薄い反応析出物は、ガラス由来のアルカリ成分がトリガーとなって、情報記録媒体の表層の雰囲気ガス成分、保護成分および潤滑成分と複合的に反応したものであるとの知見が得られ、中でもＬｉ２Ｏが最も大きく影響していると推定された。そこで、Ｌｉ２Ｏの組成を前記範囲に調整し、かつ、前記（１）〜（４）の組成関係式を満足することによって、Ｌｉを中心としたイオン化エネルギーが低くイオン化し易く、さらにイオン半径の小さいために、ガラス構造中でも容易に移動するアルカリ元素の挙動を制御することができ、結果的に、情報記録媒体表面でのＬｉを中心とした、雰囲気ガス成分、保護成分および潤滑成分等の周辺成分との反応生成物の発生およびその成長を抑制乃至は防止することが可能となる。この結果、本実施形態の情報記録媒体用ガラス基板は、記録再生の際における情報記録媒体の長期に亘る信頼性をより向上させることができる。
【００１８】
特に、本実施形態の情報記録媒体用ガラス基板は、前記非常に微小かつ薄い反応析出物の発生を抑制することができるので、長期に亘り平滑性および平坦性により優れているから、前記ＤＦＨ制御技術を用いた情報記録装置に組み付けられる情報記録媒体のガラス基板として好適である。
【００１９】
そして、本実施形態の情報記録媒体用ガラス基板は、例えば、ハードディスクドライブ用ガラス基板（磁気ディスク用ガラス基板）に要求される、主要特性を達成するために充分な組成構成の範囲も有しており、さらに、ガラス生産性も高く、ハードディスクドライブ用ガラス基板に要求される低コスト化も達成することができる。
【００２０】
さらに、含有成分に、フッ素および塩素等のハロゲン元素や、酸化硫黄（ＳＯ３）等の有害ガス成分や、砒素、アンチモン、鉛、スズおよびカドミウム等の有害元素を含んでいないため、環境にやさしい環境対応型ガラスでもある。
【００２１】
以下、本実施形態の情報記録媒体用ガラス基板の各成分についてさらに詳述する。
【００２２】
＜骨格成分＞
本実施形態の情報記録媒体用ガラス基板は、骨格成分として、５２≦ｗ（ＳｉＯ２）≦６７％の酸化シリコン（ＳｉＯ２）、８≦ｗ（Ａｌ２Ｏ３）≦２０％の酸化アルミニウム（Ａｌ２Ｏ３）、含有する場合に０＜ｗ（Ｂ２Ｏ３）≦６％の酸化ホウ素（Ｂ２Ｏ３）を有し、かつ、ＳｉＯ２とＡｌ２Ｏ３とＢ２Ｏ３との合計量ｗ（ＦＭＯ）が７０≦ｗ（ＦＭＯ）≦８５％であることを要する。なお、本出願書類において「ＳｉＯ２＋Ａｌ２Ｏ３＋Ｂ２Ｏ３＝７０〜８５％」との表記は、ＳｉＯ２とＡｌ２Ｏ３とＢ２Ｏ３との合計量が７０〜８５％であることを示す（以下、同様の表記において同意とする）。
【００２３】
ＳｉＯ２は、ガラスの骨格（マトリックス）を形成する成分である。その含有量が５２％未満では、ガラスの構造が不安定となり化学的耐久性が劣化するとともに、溶融時の粘性特性が悪くなり成形性に支障を来す。一方含有量が６７％を超えると、溶融性が悪くなり生産性が低下するとともに、十分な剛性が得られなくなる。そこで含有量を５２〜６７％の範囲とした。より好ましい範囲は、５４〜６６％であり、さらに好ましい範囲は、５８〜６４％である。
【００２４】
Ａｌ２Ｏ３もガラスの骨格を形成する成分であり、ガラスの耐久性向上や強度および表面硬度の向上に資するものである。それゆえ、その含有量が８％未満では、情報記録媒体用ガラス基板としてその耐久性および強度が充分ではなく、好ましくない。一方、その含有量が２０％を越えると、ガラスの失透傾向が強まり、安定したガラス形成が困難であり、好ましくない。より好ましい範囲は、１０〜１８％であり、さらに好ましい範囲は、１２〜１６％である。
【００２５】
Ｂ２Ｏ３は、溶融性を改善し生産性を向上させるとともに、ガラスの骨格中に入りガラス構造を安定化させ、化学的耐久性を向上させる効果を奏する。しかしながら、Ｂ２Ｏ３は、溶融時に揮発しやすく、ガラス成分比率が不安定になりやすい。また、強度を低下させるため硬度が低くなり、ガラス基板に傷が入りやすくなるとともに、破壊靭性値が小さくなり、基板が破損しやすい傾向を示す。このため、Ｂ２Ｏ３の含有量は、６％以下にする必要があり、好ましくは、５％以下であり、さらに好ましくは、３％以下である。また、Ｂ２Ｏ３を含まない組成とすること可能である。上記において、Ｂ２Ｏ３の含有量０〜６％における０％とは、Ｂ２Ｏ３を含まない態様を含み得ることを意味する。なお、本出願書類のガラス組成における「０％」の表記は、これと同意であり、その成分を含まない態様を含み得ることを意味する（以下、同様の表記において同意とする）。
【００２６】
そして、ＳｉＯ２とＡｌ２Ｏ３とＢ２Ｏ３との合計量ｗ（ＦＭＯ）が７０〜８５％であることを要する。これは、ガラスの構造を安定化させるためである。この合計量が７０％未満では、ガラス構造が不安定化し、また８５％を超えると、溶融時の粘性特性が悪化し生産性が低下する。より好ましい合計量は、７２〜８３％の範囲であり、さらに好ましい範囲は、７４〜８１％である。
【００２７】
＜アルカリ成分＞
本実施形態の情報記録媒体用ガラス基板は、アルカリ成分として、０．５≦ｗ（Ｌｉ２Ｏ）≦４％の酸化リチウム（Ｌｉ２Ｏ）、１≦ｗ（Ｎａ２Ｏ）≦８％の酸化ナトリウム（Ｎａ２Ｏ）、含有する場合に０＜ｗ（Ｋ２Ｏ）≦５％の酸化カリウム（Ｋ２Ｏ）を有し、かつ、Ｌｉ２ＯとＮａ２ＯとＫ２Ｏとの合計量ｗ（Ｒ２Ｏ）が８〜２１％であることを要する。
【００２８】
Ｌｉ２Ｏは、アルカリ金属元素の中でも特異な性質を有しており、ガラスの溶解性を改善する作用を有しつつ、ガラスの構造におけるイオン充填率を向上させることでヤング率を大きく向上させる効果を有している。その含有量が０．５％未満では、溶解性の改善およびヤング率の向上に対して充分な効果を発揮させることができず、４％を越えると、上述したように、情報記録媒体の記録層の表面に非常に微小かつ薄い反応析出物のトリガーとなって、好ましくない。より好ましい範囲は、０．８〜３．５％であり、さらに好ましい範囲は、１．０〜３．０％である。
【００２９】
Ｎａ２Ｏは、ガラスの溶融温度を低下させる作用を有し、線膨張係数を増大させる効果を奏する。その含有量が１％未満では充分に溶融温度を低下させることができず、８％を超えると、その溶出量が増大し記録層に悪影響を及ぼす。より好ましい範囲は、１．５〜７．０％であり、さらに好ましい範囲は、２．０〜６．５％である。
【００３０】
Ｋ２Ｏは、上記Ｎａ２Ｏと同様の作用効果を有し、その含有量が５％を越えない範囲で、溶融性改善目的で添加することができる。より好ましい範囲は、０．１〜４．０％であり、さらに好ましい範囲は、０．３〜３．５％である。
【００３１】
また、Ｌｉ２ＯとＮａ２ＯとＫ２Ｏとの合計量ｗ（Ｒ２Ｏ）が５〜１５％であることを要する。その含有量が８％未満では充分に溶融温度を低下させることができず、２１％を超えると、その溶出量が増大し記録層に悪影響を及ぼす。より好ましい範囲は、６〜１２％であり、さらに好ましい範囲は、７〜１０％である。
【００３２】
＜２価金属成分＞
本実施形態の情報記録媒体用ガラス基板は、２価金属成分として、２≦ｗ（ＭｇＯ）≦９％の酸化マグネシウム（ＭｇＯ）、０．１≦ｗ（ＣａＯ）≦５％の酸化カルシウム（ＣａＯ）、含有する場合に０＜ｗ（ＢａＯ）≦３％の酸化バリウム（ＢａＯ）、含有する場合に０＜ｗ（ＳｒＯ）≦３％の酸化ストロンチウム（ＳｒＯ）、含有する場合に０＜ｗ（ＺｎＯ）≦５％の酸化亜鉛（ＺｎＯ）を有し、かつ、ＭｇＯとＣａＯとＢａＯとＳｒＯとＺｎＯとの合計量ｗ（ＭｇＯ＋ＣａＯ＋ＢａＯ＋ＳｒＯ＋ＺｎＯ）が５〜１５％であることを要する。
【００３３】
ＭｇＯは、剛性を上げるとともに溶融性を改善する効果を奏する。また、イオン化傾向が高くかつイオン半径がＬｉのイオン半径と近いことから、Ｍｇ２＋イオンは、Ｌｉ＋イオンと非常によく似た挙動を有し、ガラス中に共存した場合、相互に挙動を制限し合い安定化する効果も持つ。その含有量が２％未満では剛性の向上、溶融性の改善およびＬｉ＋イオン拡散の制限に対し充分な効果が奏されない。他方、含有量が９％を超えるとガラス構造が不安定となり、溶融生産性が低下するとともに化学的耐久性が低下する。より好ましい範囲は、２．５〜７．５％であり、さらに好ましい範囲は、２．８〜７．０％である。
【００３４】
ＣａＯは、熱膨張係数および剛性を上げるとともに溶融性を改善する効果を奏する。その含有量が０．１％未満では熱膨張係数と剛性の向上および溶融性の改善に対し充分な効果が奏されない。他方、含有量が５％を超えると、ガラス構造が不安定となり溶融生産性が低下するとともに化学的耐久性が低下する。より好ましい範囲は、０．３〜４．０％であり、さらに好ましい範囲は、０．５〜３．５％である。
【００３５】
ＢａＯ、ＳｒＯ、ＺｎＯは、それぞれ主として溶融性を向上させる作用を奏するが、多量に含有するとガラス構造を不安定化させる。このため、その含有量は、ＢａＯおよびＳｒＯが各々３％以下とすることを要するとともに、ＺｎＯが５％以下とすることを要し、より好ましい範囲は、ＢａＯおよびＳｒＯが２．５％以下であり、さらに好ましい範囲は、２．０％以下である。これらを含まない組成とすることも可能である。ＺｎＯは、溶融性を改善する効果を奏するとともに、イオン半径がＬｉ＋イオンと近いことから。ガラス構造において近い架橋配置を取るため、Ｌｉ＋イオンの拡散を抑制する働きを持つ。ただし、過剰に含有するとガラス骨格自体が不安定となり、化学的耐久性が低下する。このため、ＺｎＯは、５％以下であることを要し、より好ましくは４％以下、さらに好ましくは３．５％以下である。
【００３６】
そして、ＭｇＯとＣａＯとＢａＯとＳｒＯとＺｎＯとの合計量ｗ（ＭｇＯ＋ＣａＯ＋ＢａＯ＋ＳｒＯ＋ＺｎＯ）が５〜１５％であることを要する。この合計量が５％未満では剛性を上げると共に溶融性を改善する効果が充分ではなく、他方１５％を越えるとガラス構造が不安定となり溶融生産性が低下するとともに化学的耐久性が低下するからである。より好ましい範囲は、６〜１４％であり、さらに好ましい範囲は、７〜１２％である。
【００３７】
＜修飾酸化物成分＞
ＴｉＯ２は，剛性を上げるとともに溶融性を改善する効果を奏する。その添加量が１％未満では充分な剛性の向上および溶融性の改善に対し充分な効果を奏しない。他方、含有量が７％を超えると、ガラスの失透傾向が非常に強くなり、安定した溶融成形ができなくなる。より好ましい範囲は、１．２〜６．５％であり、さらに好ましい範囲は、１．５〜６．０％である。
【００３８】
Ｎｂ２Ｏ５は、溶融性を改善するとともに少量の添加により、ガラス骨格構造を強固にし、化学的な耐久性を向上させる効果を奏する。その添加量が０．２％未満では充分な添加効果を奏しない。他方、含有量が５％を超えると、ガラス骨格自体に取り込まれる量が過剰となり、骨格構造に柔軟性がなくなり、かえって化学的耐久性を悪化させてしまう。より好ましい範囲は、０．３〜４．０％であり、さらに好ましい範囲は、０．５〜３．５％である。
【００３９】
＜任意成分＞
本実施形態の情報記録媒体用ガラス基板は、その他の任意成分として、含有する場合に０＜ｗ（Ｙ２Ｏ３）≦４％の酸化イットリウム（Ｙ２Ｏ３）、含有する場合に０＜ｗ（Ｌａ２Ｏ３）≦４％の酸化ランタン（Ｌａ２Ｏ３）、含有する場合に０＜ｗ（Ｇｄ２Ｏ３）≦４％の酸化ガドリニウム（Ｇｄ２Ｏ３）、含有する場合に０＜ｗ（ＣｅＯ２）≦４％の酸化セリウム（ＣｅＯ２）、含有する場合に０＜ｗ（ＨｆＯ２）≦２％の酸化ハフニウム（ＨｆＯ２）、含有する場合に０＜ｗ（ＺｒＯ２）≦５％の酸化ジルコニウム（ＺｒＯ２）、および、含有する場合に０＜ｗ（Ｔａ２Ｏ５）≦５％の酸化タンタルを含むことができる。
【００４０】
これらの任意成分は、主としてガラスの構造を堅固にし、剛性を向上させる効果を奏する。これらの任意成分は、各単独であるいは２種以上のものを使用することができるが、２種以上のものを使用する場合は、特に限定はされないがその合計量を５．４％以下とすることが好ましい。５．４％を超えると過度にガラス構造が緻密化し、過剰な剛性の向上による加工性の低下し、加工量不足による表面品質の劣化が顕著となり、磁性膜を作製した際の充分な電磁変換特性が発揮できなくなる。なお、ＣｅＯ２およびＳｂ２Ｏ３は、ガラス溶融時において脱泡または消泡の効果を奏するため、上記の含有量の範囲内で含有することが好ましい。
【００４１】
＜その他添加成分＞
また、必要に応じて、一般的なケイ酸塩ガラスの添加成分として周知の他の酸化物成分を適量含有させることも可能である。
【００４２】
＜組成関係式＞
そして、本実施形態の情報記録媒体用ガラス基板は、上記組成の下、さらに、前記（１）〜（４）の組成関係式を満足することを要する。上記組成の下、さらに、前記（１）〜（４）の組成関係式を満足することで、上述したように、Ｌｉを中心としたイオン化傾向エネルギーが低くてガラス構造中でも容易にイオン化するアルカリ元素の挙動を制御することができ、結果的に、情報記録媒体表面でのＬｉを中心とした、イオン化エネルギーが低くイオン化し易く、さらにイオン半径が小さくい為にガラス構造中でも容易に移動するアルカリ元素の挙動を抑制することができ、雰囲気ガス成分、保護成分および潤滑成分等の周辺成分との反応生成物の発生およびその成長を抑制乃至は防止することが可能となる。この結果、本実施形態の情報記録媒体用ガラス基板は、記録再生の際における情報記録媒体の長期に亘る信頼性をより向上させることができる。
【００４３】
すなわち、Ｌｉ２Ｏ／Ｒ２Ｏが０．０５未満では、混合アルカリ効果による化学的な構造安定化が発揮されず充分な化学耐久性の向上が得られなくなって好ましくない。一方、Ｌｉ２Ｏ／Ｒ２Ｏが０．３５を越えると、アルカリ元素総量に対するＬｉ量が過剰となり、アルカリイオン同士の拡散抑制効果が発現し難くなり、Ｌｉ拡散量が増加してしまい、好ましくない。
【００４４】
Ｌｉ２Ｏ／ＦＭＯが０．００５未満では、ガラス骨格に対するＬｉ量が不充分となり、ガラス構造のイオン充填密度が充分に上がらず、高いヤング率が得られ難くなり好ましくない。一方、Ｌｉ２Ｏ／ＦＭＯが０．０３５を超えてしまうと、ガラスネットワークに取り込まれ安定化するＬｉ以外の不飽和状態のＬｉイオンの存在が過剰となり、Ｌｉの拡散が急激に増大してしまうため、好ましくない。
【００４５】
Ｌｉ２Ｏ／（ＭｇＯ＋ＺｎＯ）が２．００を超えるとイオン半径効果に依存したＬｉ拡散の抑制効果が充分に発現できなくなり、Ｌｉ溶出量が増大し、好ましくない。
【００４６】
Ｎｂ２Ｏ５／ＳｉＯ２が０．０１未満では、ＳｉＯ２のネットワーク結合を充分に強化することができないため、好ましくない。一方、Ｎｂ２Ｏ５／ＳｉＯ２が０．１０を越えるとＳｉＯ２の結合が過度に強固になってしまい、化学的な柔軟性がなくなってしまい、構造が不安定となり好ましくない。
【００４７】
なお、本実施形態の情報記録媒体用ガラス基板において、好ましくは、ヤング率Ｅが８２ＧＰａ以上であり、比重をρとする場合に、比弾性率Ｅ／ρが３１以上であり、ビッカース硬度Ｈｖが５５０〜６５０であり、所定の加速試験後におけるＬｉ抽出量Ａが２．５インチディスクあたり６ｐｐｂ以下であり、所定の溶出試験におけるＳｉ溶出量Ｓが２．５インチディスクあたり３００ｐｐｂ未満である。
【００４８】
ヤング率Ｅが８２ＧＰａ未満であると、情報記録媒体用ガラス基板を用いた情報記録媒体を情報記録装置に組み付けて駆動した場合における耐衝撃性が低下してしまい、好ましくない。
【００４９】
比弾性率Ｅ／ρが３１未満であると、フラッタリング特性が低下するとともに、非駆動時の耐衝撃性が低下し、好ましくない。
【００５０】
ビッカース硬度Ｈｖが５５０未満であると、情報記録媒体用ガラス基板の表面にキズが入り易くなって好ましくなく、また、ビッカーズ硬度Ｈｖが６５０を越えると、硬くなりすぎて研磨加工の加工効率が低下し、コスト高となって好ましくない。
【００５１】
所定の加速試験後におけるＬｉ抽出量Ａが２．５インチディスクあたり６ｐｐｂを越えると、Ｌｉ成分が多量に拡散して信頼性が低下してしまい、好ましくない。ここで、前記所定の加速度試験は、加工洗浄した清浄な２．５インチディスクサンプルを１５０℃に維持したクリーンオーブン内で３０時間保持する試験操作である。また、２．５インチディスクあたりの２．５インチディスクは、本出願書類において、外径６５ｍｍ、内径２０ｍｍおよび厚さ０．６３５ｍｍのディスクをいう。
【００５２】
所定の溶出試験におけるＳｉ溶出量Ｓが２．５インチディスクあたり３００ｐｐｂを越えると、加工速度が不安定となり、形状品質が大きく変動してしまい、好ましくない。ここで、前記所定の溶出試験は、加工洗浄した清浄な２．５インチディスクサンプルをテフロン（登録商標）樹脂製の密閉容器内で５０ｍｌの超純水に浸漬した後、８０℃に維持した恒温槽で２４時間保持し溶出処理した後、ディスクを取り出す実験操作である。
【００５３】
また、本実施形態の情報記録媒体用ガラス基板において、好ましくは、ガラス転移点Ｔｇが５５０℃以上６５０℃未満である。
【００５４】
情報記録媒体用ガラス基板における加熱によるアルカリイオンの内部拡散は、一般に、ガラス自体のガラス転移点Ｔｇに依存しており、ガラス転移点Ｔｇの温度が高いほど、その拡散速度は、遅くなり、イオンの移動が抑制される。このため、情報記録媒体の長期に亘る信頼性をより向上させる観点から、ガラス転移点は、５５０℃以上が好ましい。一方、過度にガラス転移点Ｔｇを高くすると、製造過程における成形性が著しく低下してしまい、この観点から、ガラス転移点は、６５０℃以下が好ましい。
【００５５】
また、本実施形態の情報記録媒体用ガラス基板において、好ましくは、熱膨張係数αが４５×１０−７〜７５×１０−７／℃である。
【００５６】
熱膨張係数αが比較的小さいと、雰囲気の温度変化によるガラス構造の変質が少なく、ガラス内部における歪みの発生によるイオンの拡散が起こり難くなる。一方、過度に低くなると、情報記録媒体を情報記録装置に組み付ける際の締結部材との親和性が保てなくなり、部材による歪みの発生が起こり、かえって特性が低下してしまう。このような観点から熱膨張係数αは、上記４５×１０−７〜７５×１０−７／℃が好ましい。
【００５７】
また、本実施形態の情報記録媒体用ガラス基板において、好ましくは、主表面における応力状態が略均質である。すなわち、情報記録媒体用ガラス基板は、いわゆる化学強化層を備えず、その表面に圧縮応力層が存在しないことが好ましい。
【００５８】
圧縮応力が存在すると、情報記録媒体用ガラス基板における微視的なガラス構造においても、歪みによる拡散状態の変化が生じてしまい、前記信頼性の向上の効果が減殺されてしまって、好ましくない。
【００５９】
ここで、化学強化とは、情報記録媒体用ガラス基板に含まれるナトリウムイオンやカリウムイオンなどの１価の金属イオンを、これらに対してイオン半径がより大きな１価の金属イオンに置き換える処理をいう。この処理は、公知の常套手段、例えば、情報記録媒体用ガラス基板を２００〜４００℃においてイオン半径がより大きな１価の金属イオンを含む処理液に浸漬することにより実施することができる。化学強化層は、この化学強化の処理によって情報記録媒体用ガラス基板に形成される層である。この化学強化の処理により、情報記録媒体用ガラス基板の機械的強度が向上するという効果が奏される。
【００６０】
また、本実施形態の情報記録媒体用ガラス基板において、好ましくは、熱伝導率βが１〜１．８Ｗ／（ｍＫ）である。
【００６１】
熱伝導率βが１未満であると、情報記録媒体用ガラス基板に記録層をスパッタリング法によって形成する場合に、スパッタ中に発生した膜表面の熱エネルギーが情報記録媒体用ガラス基板内部に充分に行き渡らず、情報記録媒体用ガラス基板と前記膜との界面部分に熱が集中し、その結果、情報記録媒体用ガラス基板中におけるＬｉ成分の拡散速度が向上し、ガラス構造における抑制効果が緩和されてしまって好ましくない。一方、熱伝導率βが１．８を越えると、前記膜から情報記録媒体用ガラス基板へ過剰に熱が奪われてしまい、前記膜の成長に寄与する熱エネルギーが不充分となって、前記膜、ひいては記録層の特性（例えば磁気特性）が劣化してしまい、好ましくない。
【００６２】
また、本実施形態の情報記録媒体用ガラス基板において、好ましくは、ｐＨが２〜４の範囲で保持された水溶液中でのゼータ電位量ζが−１０〜１０ｍＶである。
【００６３】
情報記録媒体用ガラス基板を製造する際における最終加工工程において、情報記録媒体用ガラス基板の表面のゼータ電位ζを−１０〜１０ｍＶの特定の範囲に維持することによって、加工の際におけるＬｉを中心としたアルカリ元素の過度の流出を抑制することができ、前記信頼性の高い情報記録媒体用ガラス基板が得られる。
【００６４】
また、本実施形態の情報記録媒体用ガラス基板において、好ましくは、液相温度ＴＬが１３５０℃以下であり、前記液相温度における粘性γが０．５〜１０ポアズである。
【００６５】
液相温度が１３５０℃を越えると、情報記録媒体用ガラス基板の製造が困難となる場合がある。このため、液相温度は、１３４０℃以下とすることが好ましく、１３００℃以下とすることがより好ましい。一方、液相温度の下限値は、特に限定されないが、ガラスを安定化させる成分を適当量含有している、あるいは化学的耐久性がある程度保たれているという観点から１０５０℃以上とすることが好ましい。
【００６６】
また、液相温度における粘性が０．５ポアズ未満であると、情報記録媒体用ガラス基板を成形する際に適度なガラス滴とすることが困難となり情報記録媒体用ガラス基板の成形に支障をきたす場合がある。また、１０ポアズを超えると、情報記録媒体用ガラス基板を成形する際にガラスが適度に流動せず、情報記録媒体用ガラス基板の成形に支障をきたす場合がある。このため、液相温度における粘性は、好ましくは０．６〜９．８ポアズであり、より好ましくは１．０〜９．０ポアズである。
【００６７】
ここで、液相温度ＴＬは、次のような手順により測定することができる。例えば、測定試料を、電気炉を用いて１５５０℃で２時間溶解処理した棒状のガラス融体を温度傾斜勾配炉内で１０時間保持し、急冷した後ガラスを分析し、失透現象が発生しない下限値の温度値を傾斜勾配温度から読み取り、液相温度ＴＬとした。
【００６８】
また、ＴＬにおける粘性は、次のような手順により測定することができる。例えば、撹拌式粘性測定機（商品名：TVB-20H型粘度計、アドバンテスト社製）を用いて、溶融したガラスの粘性を測定し、液相温度ＴＬにおける粘性（ｌｏｇη）を測定した。
【００６９】
＜製造方法＞
本実施形態の情報記録媒体用ガラス基板の製造方法は、特に限定はなく従来公知の製造方法を用いることができる。例えば、情報記録媒体用ガラス基板を構成する各成分の原料として各々相当する酸化物、炭酸塩、硝酸塩、水酸化物等が使用され、所望の割合に秤量され、粉末で充分に混合して調合原料とされる。この調合原料が、例えば１３００〜１５５０℃に加熱された電気炉中の白金坩堝等に投入され、溶融清澄後、撹拌均質化して予め加熱された鋳型に鋳込まれ、徐冷してガラスブロックとされる。
【００７０】
次に、ガラス転移点付近の温度で１〜３時間保持された後に、徐冷して歪み取りが行われる。そして、この得られたガラスブロックは、円盤形状にスライスされて、内周および外周を同心円としてコアドリルを用いて切り出される。あるいは、溶融ガラスをプレス成形して円盤状に成形される。
【００７１】
そして、このようにして得られた円盤状のガラス基板は、さらにその両面を粗研磨および研磨された後、水、酸、アルカリの少なくとも１つの液で洗浄されて最終的な情報記録媒体用ガラス基板とされる。なお、上記過程において、両面を粗研磨および研磨を行った後に、硝酸カリウム（５０ｗｔ％）と硝酸ナトリウム（５０ｗｔ％）の混合溶液に浸漬させることにより化学強化を行ない、その後、化学強化層を除去してもよい。
【００７２】
本実施形態の情報記録媒体用ガラス基板は、円盤状の形状を有することが好ましく、これにより例えばハードディスクドライブに組み付けられる情報記録媒体のガラス基板として適したものとなる。なお、円盤状の形状とする場合、その大きさは特に限定されず、例えば、３．５インチ、２．５インチ、１．８インチ、あるいはそれ以下の小径ディスクとすることもでき、またその厚みは２ｍｍ、１ｍｍ、０．６３ｍｍ、あるいはそれ以下といった薄型とすることもできる。
【００７３】
＜磁気記録媒体＞
次に、本実施形態の情報記録媒体用ガラス基板を用いた磁気記録媒体について説明する。
【００７４】
図１は、実施形態の情報記録媒体用ガラス基板を用いた磁気記録媒体の一例である磁気ディスクを示す一部断面斜視図である。この磁気ディスクＤは、円形の情報記録媒体用ガラス基板１０１の表面に形成された磁性膜１０２を備えている。磁性膜１０２の形成には、公知の常套手段による形成方法が用いられる。例えば、磁性粒子を分散させた熱硬化性樹脂を情報記録媒体用ガラス基板１０１上にスピンコートすることによって磁性膜１０２を形成する形成方法（スピンコート法）や、情報記録媒体用ガラス基板１０１上にスパッタリングによって磁性膜１０２を形成する形成方法（スパッタリング法）や、情報記録媒体用ガラス基板１０１上に無電解めっきによって磁性膜１０２を形成する形成方法（無電解めっき法）等が挙げられる。磁性膜１０２の膜厚は、スピンコート法による場合では、約０．３μｍ〜１．２μｍ程度であり、スパッタリング法による場合では、約０．０４μｍ〜０．０８μｍ程度であり、無電解めっき法による場合では、約０．０５μｍ〜０．１μｍ程度である。薄膜化および高密度化の観点から、スパッタリング法による膜形成が好ましく、また、無電解めっき法による膜形成が好ましい。
【００７５】
磁性膜１０２に用いる磁性材料は、公知の任意の材料を用いることができ、特に限定されない。磁性材料は、例えば、高い保持力を得るために結晶異方性の高いＣｏを基本とし、残留磁束密度を調整する目的でＮｉやＣｒを加えたＣｏ系合金等が好ましい。より具体的には、Ｃｏを主成分とするＣｏＰｔ、ＣｏＣｒ、ＣｏＮｉ、ＣｏＮｉＣｒ、ＣｏＣｒＴａ、ＣｏＰｔＣｒ、ＣｏＮｉＰｔ、ＣｏＮｉＣｒＰｔ、ＣｏＮｉＣｒＴａ、ＣｏＣｒＰｔＴａ、ＣｏＣｒＰｔＢ、ＣｏＣｒＰｔＳｉＯ等が挙げられる。磁性膜１０２は、ノイズの低減を図るために、非磁性膜（例えば、Ｃｒ、ＣｒＭｏ、ＣｒＶ等）で分割された多層構成（例えば、ＣｏＰｔＣｒ／ＣｒＭｏ／ＣｏＰｔＣｒ、ＣｏＣｒＰｔＴａ／ＣｒＭｏ／ＣｏＣｒＰｔＴａ等）であってもよい。磁性膜１０２に用いる磁性材料は、上記磁性材料の他、フェライト系や鉄−希土類系であってもよく、また、ＳｉＯ２、ＢＮ等からなる非磁性膜中にＦｅ、Ｃｏ、ＦｅＣｏ、ＣｏＮｉＰｔ等の磁性粒子を分散した構造のグラニュラー等であってもよい。また、磁性膜１０２への記録には、内面型および垂直型のいずれかの記録形式が用いられてよい。
【００７６】
また、磁気ヘッドの滑りをよくするために、磁性膜１０２の表面には、潤滑剤が薄くコーティングされてもよい。潤滑剤として、例えば液体潤滑剤であるパーフロロポリエーテル（ＰＦＰＥ）をフレオン系などの溶媒で希釈したものが挙げられる。
【００７７】
さらに必要により磁性膜１０２に対し下地層や保護層が設けられてもよい。磁気ディスクＤにおける下地層は、磁性膜１０２に応じて適宜に選択される。下地層の材料として、例えば、Ｃｒ、Ｍｏ、Ｔａ、Ｔｉ、Ｗ、Ｖ、Ｂ、Ａｌ、Ｎｉ等の非磁性金属から選ばれる少なくとも一種以上の材料が挙げられる。例えば、Ｃｏを主成分とする磁性膜１０２の場合には、下地層の材料は、磁気特性向上等の観点からＣｒ単体やＣｒ合金であることが好ましい。また、下地層は、単層とは限らず、同一または異種の層を積層した複数層構造であってもよい。
【００７８】
このような複数層構造の下地層は、例えば、Ｃｒ／Ｃｒ、Ｃｒ／ＣｒＭｏ、Ｃｒ／ＣｒＶ、ＮｉＡｌ／Ｃｒ、ＮｉＡｌ／ＣｒＭｏ、ＮｉＡｌ／ＣｒＶ等の多層下地層が挙げられる。磁性膜１０２の摩耗や腐食を防止する保護層として、例えば、Ｃｒ層、Ｃｒ合金層、カーボン層、水素化カーボン層、ジルコニア層、シリカ層等が挙げられる。これら保護層は、下地層および磁性膜１０２と共にインライン型スパッタ装置で連続して形成することができる。また、これら保護層は、単層としてもよく、あるいは、同一または異種の層からなる複数層構成であってもよい。
【００７９】
なお、上記保護層上に、あるいは、上記保護層に代えて、他の保護層が形成されてもよい。例えば、上記保護層に代えて、Ｃｒ層の上にＳｉＯ２層が形成されてもよい。このようなＳｉＯ２層は、Ｃｒ層の上にテトラアルコキシシランをアルコール系の溶媒で希釈した中に、コロイダルシリカ微粒子を分散して塗布し、さらに焼成することによって形成される。
【００８０】
このような本実施形態における情報記録媒体用ガラス基板１０１を基体とした磁気記録媒体は、情報記録媒体用ガラス基板１０１が上述した組成により形成されるので、情報の記録再生を長期に亘り高い信頼性で行うことができる。
【００８１】
なお、上述では、本実施形態における情報記録媒体用ガラス基板１０１を磁気記録媒体に用いた場合について説明したが、これに限定されるものではなく、本実施形態における情報記録媒体用ガラス基板１０１は、光磁気ディスクや光ディスク等にも用いることが可能である。
【００８２】
（実施例および比較例）
次に、第１〜第４０実施例および第Ａ〜第Ｆ比較例について説明する。表１〜表５のガラス組成となるように、所定量の原料粉末を白金るつぼに秤量して入れ、混合した後、電気炉中で１５５０℃で溶解した。原料が充分に溶解したのち、白金製の撹拌羽をガラス融液に挿入し、１時間撹拌した。その後、撹拌羽を取り出し、３０分間静置した後、治具に融液を流しこむことによってガラスブロックを得た。その後、各ガラスのガラス転移点付近でガラスブロックを２時間保持した後、徐冷して歪取りを行なった。得られたガラスブロックを厚み約１.５ｍｍの２．５インチの円盤形状にスライスし、内周、外周を同心円としてカッターを用いて切り出した。そして、両面を粗研磨および研磨を行ない、その後洗浄を行なうことにより実施例および比較例の情報記録媒体用ガラス基板を作製した。この作製した情報記録媒体用ガラス基板について下記物性評価を行なった。その結果も表１〜表５に示す。
【００８３】
＜加速度試験後のＬｉ溶出量Ａ＞
加工洗浄した清浄な２．５インチディスクサンプルを１５０℃に維持したクリーンオーブン内で３０時間保持する加速試験を実施した後、清浄な環境下でガラスディスクを超純水３０ｍｌ中に浸漬し、常温で３０分間保持した後、抽出液からディスクを取り出し、抽出操作を行った処理液をＩＣＰ質量分析装置（商品名：Agilent 7700s  アジレントテクノロジー社製）により分析し、ディスク１枚あたりのＬｉ溶出量Ａを算出した。
【００８４】
＜溶出試験後のＳｉ溶出量Ｓ＞
加工洗浄した清浄な２．５インチディスクサンプルをテフロン樹脂製（テフロンは登録商標）の密閉容器内で５０ｍｌの超純水に浸漬した後、８０℃に維持した恒温槽で２４時間保持し溶出処理した、溶出液をＩＣＰ発光分光分析装置（商品名：SPS7800、セイコーインスツルメンツ社製）により分析処理操作を行い、ディスク一枚あたりのＳｉ溶出量Ｓを算出した。
【００８５】
＜ガラス転移点Ｔｇ＞
示差熱測定装置（商品名：EXSTAR6000、セイコーインスツルメンツ社製）を用いて、室温〜９００℃の温度範囲を１０℃／ｍｉｎの昇温速度で、粉末状に調整したガラス試料を加熱し測定することにより、ガラス転移点を測定した。
【００８６】
＜ヤング率Ｅおよび比弾性率Ｅ／ρ＞
ＪＩＳ  Ｒ  １６０２ファインセラミックスの弾性試験方法の動的弾性率試験方法に準じて、自由共振式弾性率測定装置（商品名：JE-RT、日本テクノプラス社製）を用いて、ガラスブロックから８０×２０×２ｍｍの試験片を作成し、ヤング率Ｅを測定した。一方、アルキメデス法により、比重ρを測定した。そして、これらの測定値から、比弾性率Ｅ／ρを算出した。
【００８７】
＜ビッカース硬度Ｈｖ＞
ビッカース硬度試験機（商品名：HM-112、アカシ社製）を用いて、大気中で荷重１００ｇ、負荷時間１５ｓｅｃの条件下にて、ビッカース硬度Ｈｖを測定した。
【００８８】
＜熱膨張係数α＞
示差膨張測定装置（商品名：EXSTAR6000、セイコーインスツルメンツ社製）を用いて、荷重：５ｇ、温度範囲：２５〜１００℃、昇温速度：５℃／ｍｉｎの条件で測定することにより、熱膨張係数αを測定した。なお、表１〜５において、表１〜５中の数値αに１０−７を乗じた数値が測定値である。
【００８９】
＜熱伝導率β＞
レーザーフラッシュ法を用いて、測定試料の片面にパルスレーザーを照射し、裏面の温度変化を測定することにより、熱伝導率を測定した。
【００９０】
【表１】
2012001914.tif 000003
【００９１】
【表２】
2012001914.tif 000004
【００９２】
【表３】
2012001914.tif 000005
【００９３】
【表４】
2012001914.tif 000006
【００９４】
【表５】
2012001914.tif 000007
【００９５】
【表６】
2012001914.tif 000008
【００９６】
【表７】
2012001914.tif 000009
【００９７】
【表８】
2012001914.tif 000010
【００９８】
【表９】
2012001914.tif 000011
【００９９】
表１〜表５から分かるように、第１〜第４０実施例では、そのＬｉ溶出量Ａは、１５ｐｐｂ／（２．５インチディスク）以下、より正確には１３．１ｐｐｂ／（２．５インチディスク）以下であり、その情報記録媒体の信号エラーは、１００カウント以下、より正確には、８９カウント以下であった。より好ましくは、そのＬｉ溶出量Ａが、６ｐｐｂ／（２．５インチディスク）以下である。特に、そのＬｉ溶出量Ａが、４．６ｐｐｂ／（２．５インチディスク）以下では、その情報記録媒体の信号エラーが、２８カウント以下であり、より優れていた。一方、第Ａ〜第Ｆ比較例では、そのＬｉ溶出量Ａは、１６．０ｐｐｂ／（２．５インチディスク）以上であり、その情報記録媒体の信号エラーは、１２８カウント以上であった。
【０１００】
また、ガラス転移点（ガラス転移温度）Ｔｇは、第１〜第４０実施例では、５５０℃〜６５０℃の範囲、より正確には５６３℃〜６３１℃の範囲であったが、第Ａ〜第Ｆ比較例では、５１０℃以下であった。したがって、ガラス転移点Ｔｇが５５０℃以上であれば、情報記録媒体用ガラス基板内部におけるアルカリイオンの拡散が抑制されていることが分かる。
【０１０１】
そして、このようなＬｉ溶出量Ａが抑制されアルカリイオンの拡散が抑制された第１〜第４０実施例では、Ｓｉ溶出量Ｓは、少なくとも２０〜３００ｐｐｂ／（２．５インチディスク）の範囲、より正確には２１〜２８９ｐｐｂ／（２．５インチディスク）の範囲にあり、ヤング率Ｅは、８２〜８８の範囲、より正確には８２．０〜８７．９の範囲にあり、比弾性率Ｅ／ρは、少なくとも３１以上、より正確には３２．４以上であり、ビッカース硬度Ｈｖは、少なくとも５５０〜６５０の範囲、より正確には５８９〜６３２の範囲であり、２５℃から１００℃までにおける熱膨張係数αは、少なくとも４５×１０−７〜７５×１０−７／℃の範囲にあり、より正確には６７．２×１０−７／℃以下であり、熱伝導率βは、少なくとも１．０〜１．８Ｗ／（ｍＫ）の範囲、より正確には１．０５〜１．２５Ｗ／（ｍＫ）の範囲であった。
【０１０２】
以上、要するに、本発明にかかる情報記録媒体用ガラス基板は、本発明に係る要件を満足している結果、情報記録媒体の長期に亘る信頼性をより向上させることができることは明らかである。
【０１０３】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【０１０４】
本明細書は、上記のように様々な態様の技術を開示しているが、そのうち主な技術を以下に纏める。
【０１０５】
本発明は、情報記録媒体用ガラス基板であって、重量％表示で、
ＳｉＯ２：５２〜６７％
Ａｌ２Ｏ３：８〜２０％
Ｂ２Ｏ３：０〜６％（ただし、０を含む）
（ただし、ＦＭＯ＝ＳｉＯ２＋Ａｌ２Ｏ３＋Ｂ２Ｏ３＝７０〜８５％）
Ｌｉ２Ｏ：０．５〜４％
Ｎａ２Ｏ：１〜８％
Ｋ２Ｏ：０〜５％（ただし、０を含む）
（ただし、Ｒ２Ｏ＝Ｌｉ２Ｏ＋Ｎａ２Ｏ＋Ｋ２Ｏ＝５〜１５％）
ＭｇＯ：２〜９％
ＣａＯ：０．１〜５％
ＢａＯ：０〜３％（ただし、０を含む）
ＳｒＯ：０〜３％（ただし、０を含む）
ＺｎＯ：０〜５％（ただし、０を含む）
（ただし、ＭｇＯ＋ＣａＯ＋ＢａＯ＋ＳｒＯ＋ＺｎＯ＝５〜１５％）
Ｙ２Ｏ３：０〜４％（ただし、０を含む）
Ｌａ２Ｏ３：０〜４％（ただし、０を含む）
Ｇｄ２Ｏ３：０〜４％（ただし、０を含む）
ＣｅＯ２：０〜４％（ただし、０を含む）
ＴｉＯ２：１〜７％
ＨｆＯ２：０〜２％（ただし、０を含む）
ＺｒＯ２：０〜５％（ただし、０を含む）
Ｎｂ２Ｏ５：０．２〜５％
Ｔａ２Ｏ５：０〜５％（ただし、０を含む）
の各ガラス成分を有し、かつ、
Ｌｉ２Ｏ／Ｒ２Ｏ：０．０５〜０．３５      ・・・（１）
Ｌｉ２Ｏ／ＦＭＯ：０．００５〜０．０３５・・・（２）
Ｌｉ２Ｏ／（ＭｇＯ＋ＺｎＯ）：２未満      ・・・（３）
Ｎｂ２Ｏ５／ＳｉＯ２：０．０１〜０．０７５      ・・・（４）
の前記（１）〜（４）の組成関係式を満たすことを特徴とする。
【０１０６】
また、他の一態様では、上述の情報記録媒体用ガラス基板において、耐衝撃性の向上および信頼性の向上を図る観点から、好ましくは、ヤング率Ｅが８２ＧＰａ以上かつ９０ＧＰａ未満であり、比重をρとする場合に、比弾性率Ｅ／ρが３１以上であり、ビッカース硬度Ｈｖが５５０〜６５０であり、所定の加速試験後におけるＬｉ抽出量Ａが２．５インチディスクあたり６ｐｐｂ以下であり、所定の溶出試験におけるＳｉ溶出量が２．５インチディスクあたり３００ｐｐｂ未満である。
【０１０７】
また、他の一態様では、これら上述の情報記録媒体用ガラス基板において、信頼性の向上および生産性の低下防止を図る観点から、好ましくは、ガラス転移点Ｔｇが５５０℃以上６５０℃未満である。
【０１０８】
また、他の一態様では、これら上述の情報記録媒体用ガラス基板において、信頼性の向上を図る観点から、好ましくは、熱膨張係数αが４５×１０−７〜７５×１０−７／℃である。
【０１０９】
また、他の一態様では、これら上述の情報記録媒体用ガラス基板において、信頼性の向上を図る観点から、好ましくは、主表面における応力状態が略均質である。
【０１１０】
また、他の一態様では、これら上述の情報記録媒体用ガラス基板において、記録層の特性劣化の防止を図る観点から、好ましくは、熱伝導率βが１〜１．８Ｗ／（ｍＫ）である。
【０１１１】
この出願は、２０１０年６月３０日に出願された日本国特許出願特願２０１０−１４８５７１を基礎とするものであり、その内容は、本願に含まれるものである。
【０１１２】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１１３】
本発明によれば、酸化セリウムを組成に含むガラス素板を精密研磨加工する際に、シリカ系砥粒を研磨材として循環使用するにあたり、循環使用できる回数が制限されることを防ぎ、しかも、平坦度の良好な情報記録媒体用ガラス基板を得ることができる。
【図１】
2012001914.tif 000012
【国際調査報告】
2012001914.tif 000013
2012001914.tif 000014